ポリプロピレン製の外筒と、ガスケットとを有するシリンジに脂肪乳剤を収容したプレフィルドシリンジ製剤であって、前記ガスケットの少なくとも前記脂肪乳剤と接触する表面および前記外筒と接触する表面が膜厚0.5-1.5μmのパリレン層で被覆されていることを特徴とするプレフィルドシリンジ製剤。オートクレーブ滅菌されたものである請求項1に記載のプレフィルドシリンジ製剤。前記パリレン層が、下記化学式1で示されるパリレンCまたは化学式2で示されるパリレンNからなる請求項1または2に記載のプレフィルドシリンジ製剤。前記脂肪乳剤がプロポフォールを含有するものである請求項1乃至3のいずれかに記載のプレフィルドシリンジ製剤。請求項1乃至4のいずれかに記載のプレフィルドシリンジ製剤を、酸素難透過性の包材で密封し、さらに脱酸素剤を封入したプレフィルドシリンジ製剤包装体。上述のように、プロポフォールのような脂肪乳剤に含まれる医薬有効成分は、脂溶性であるがゆえに、汎用プラスチック製容器のプレフィルドシリンジとすると、容器への吸着や収着が生じ、力価が低下するという問題がある。また、脂肪乳剤においては、同時に酸化を抑制する必要がある。しかしながら、これに対し従来提案されている上述のような方法は、生産性やコスト面などにおいて満足のゆくものではなく、上記の諸課題に対し十分な性能を持つ脂肪乳剤プレフィルドシリンジ製剤は未だ得られていない。上記課題は以下の本発明によって解決される。1ポリプロピレン製の外筒と、ガスケットとを有するシリンジに脂肪乳剤を収容したプレフィルドシリンジ製剤であって、前記ガスケットの少なくとも前記脂肪乳剤と接触する表面および前記外筒と接触する表面が膜厚0.5-1.5μmのパリレン層で被覆されていることを特徴とするプレフィルドシリンジ製剤。2オートクレーブ滅菌されたものである1に記載のプレフィルドシリンジ製剤。3前記パリレン層が、下記化学式1で示されるパリレンCまたは化学式2で示されるパリレンNからなる1または2に記載のプレフィルドシリンジ製剤。4前記脂肪乳剤がプロポフォールを含有するものである1乃至3のいずれかに記載のプレフィルドシリンジ製剤。51乃至4のいずれかに記載のプレフィルドシリンジ製剤を、酸素難透過性の包材で密封し、さらに脱酸素剤を封入したプレフィルドシリンジ製剤包装体。本発明の脂肪乳剤含有プレフィルドシリンジ製剤によれば、プロポフォール製剤を長期にわたって安定に保存、輸送、投与できるプレフィルドシリンジ製剤を提供できる。以下、本発明のプレフィルドシリンジ製剤について図1を参照しながら説明する。本発明のプレフィルドシリンジ製剤1は、プラスチックにより形成された外筒2と外筒2の先端開口21に取り付けられた封止部材5と、ガスケット3とガスケット3に取り付けられたもしくは取り付け可能なプランジャー6と外筒2に収容された脂肪乳剤4から成る。脂肪乳剤4は外筒2と封止部材5とガスケット3によって液密に収容されている。封止部材5を取り外し、先端開口21に注射針を取り付け、プランジャー6を押圧することで脂肪乳剤4をシリンジから吐出することができる。本発明のプレフィルドシリンジ製剤の外筒2は、水蒸気透過性、通気性の少ない材質で形成されることが望ましい。しかしながら、脂肪乳剤という剤型の特性上、ポリカーボネートや環状ポリオレフィンの様なプラスチック材料には親和性が高く、強度劣化やクラックが生じることが知られている。また、脂肪乳剤に溶解された薬剤によっては、プラスチック材料と長期間接触させるとプラスチック材料に吸着や収着が生じることもある。これらの観点から、外筒2の材質としてはポリプロピレンが望ましい。より望ましくは、メタロセン触媒を用いて重合した分子量分布が小さく、非晶質部分が少ないポリプロピレンである。本発明のプレフィルドシリンジ製剤のガスケット3を構成する材料としては、特に制限されないが、スチレン-ブチレン-エチレン-スチレンブロック共重合体、スチレン-ブタジエン共重合体あるいはその水添物などのスチレン系エラストマーやエチレン-α-オレフィン共重合体などのエチレン系エラストマー、ポリ塩化ビニル系エラストマー、オレフィン系エラストマー、ポリエステル系エラストマー、ポリアミド系エラストマー、ポリウレタン系エラストマーやこれらを任意に組合せたものブレンド樹脂、ポリマーアロイ、積層体等が挙げられる。また、物性の改善を目的として、これにポリエチレン、ポリプロピレン、ポリブテン、α-オレフィン共重合体などのポリオレフィンや流動パラフィン、プロセスオイルなどのオイルやタルク、キャスト、マイカなどの粉体無機物を混合することもできる。さらに、天然ゴム、イソプレンゴム、ブチルゴム、塩素化ブチルゴム、臭素化ブチルゴムなどのハロゲン化ブチルゴム、クロロプレンゴム、ブタジエンゴム、ニトリルーブタジエンゴムスチレン-ブタジエンゴム、シリコーンゴムのような各種ゴム材料特に硫黄や過酸化物などで加硫処理したものやそれらの混合物を用いることもできる。中でも弾性特性、蒸気滅菌に耐えられる耐水性、耐熱性などの観点からスチレン系エラストマー、ブチルゴム、ハロゲン化ブチルゴム、シリコーンゴムなどが望ましい。特に吸着防止の観点から、ブチルゴム、ハロゲン化ブチルゴムが望ましい。本発明のプレフィルドシリンジ製剤のガスケット3は少なくとも収容される薬剤に接触する表面と外筒2と接する表面がパリレンで覆われているものであるが、ガスケット3の全体がパリレンで覆われていてもよい。生産の容易性の観点からは、ガスケット3の全体がパリレンで覆われている方が好ましい。本発明のパリレンとは、化学式1に示すパリレンCおよび化学式2に示すパリレンNを示す。本発明におけるガスケットは弾性を持つため、高い伸び率を持つパリレンCの方がパリレンの破断が起こらないため望ましい。本発明におけるパリレンのコーティング方法は3つの工程からなる。原料の固体二量体のジパラキシリレンの昇華が起こる工程A、二量体の熱分解によるジラジカルパラキシリレンの発生が起こる工程B、ガスケット表面でのラジカルモノマーの重合によるパリレン層が形成される工程Cである。このAからCの各工程における処理条件を以下の表1に示す。得られたパリレン層は、透明性を維持しながら、耐熱性、耐薬剤吸着性、ガスバリアー性に優れており、また気相重合法により形成されるため、ガスケットのような複雑な形状を有する部材においても蒸着が可能となる。さらにC工程においては室温で処理がなされるため、耐熱性の低い材料においても処理が可能となる。本発明におけるパリレン層の厚さは0.5-1.5μmであり、パリレン層の厚みは表1の温度および圧力と処理時間により制御可能である。パリレン層の厚みが0.5μm未満では、薬剤のガスケットへの吸着防止が十分でなく、1.5μmより大きくなるとガスケットの弾性が阻害され、オートクレーブ滅菌時に液漏れが生じる。本発明のプランジャー6の先端には、ガスケット3を着脱可能に固定させる手段を有する。また前記プランジャー6はガスケット3と共に先端開口21方向に押圧されることにより、脂肪乳剤4をプレフィルドシリンジ1から排出させることができる。脂肪乳剤は、油脂と乳化剤の組み合わせとなるが、これらに乳化補助剤として脂肪酸を加えても構わない。脂肪乳剤に使用する油脂成分としては、植物油脂、動物油脂、鉱物油脂などの医薬分野で使用される油脂であれば特に限定の必要はないが、植物油脂及びトリグリセリドが好ましい。これらは1種又は2種以上を、油脂又はトリグリセリドと混合して使用することもできる。植物油脂の例としては、大豆油、ゴマ油、オリーブ油、ヒマシ油、トウモロコシ油、サフラワー油、ヤシ油、菜種油、紅花油、ユーカリ油などが挙げられる。トリグリセリドの例としては、中鎖脂肪酸トリグリセリド、化学合成トリグリセリドなどが挙げられる。乳化剤としては、ホスファチジルコリン、ホスファチジルセリン、ホスファチジルエタノールアミン、ホスファチジン酸、ホスファチジルグリセロール、レシチンなどのリン脂質や界面活性剤の単体又は組み合わせたものを使用することができる。脂肪酸としては、飽和脂肪酸、不飽和脂肪酸のいずれも使用でき、オレイン酸、ステアリン酸、ステアリン酸、リノール酸、リノレン酸などが挙げられる。本発明においてプレフィルドシリンジ製剤1を密封するために使用される包材は、酸素難透過性を有するものである。ここで、酸素難透過性とは、実質的に酸素を透過しないか、透過性が極めて低いことを意味し、例えば、アルミニウム箔、アルミ蒸着フィルム、酸化アルミ蒸着フィルム、酸化珪素蒸着フィルム、ポリビニルアルコール、エチレンビニルアルコール共重合体、ポリエチレンテレフタレート、ポリエチレンナフタレート、ポリ塩化ビニリデン、等をガスバリア層として有するラミネートフィルムが挙げられ、包装体としたとき包材の外から内部を視認する必要がある場合は、酸化アルミ蒸着フィルム、酸化珪素蒸着フィルム、ポリビニルアルコール、エチレンビニルアルコール共重合体、ポリエチレンテレフタレート、ポリエチレンナフタレート、ポリ塩化ビニリデン、等の透明性の高いガスバリア層を採用することが好ましいが、必要に応じアルミニウム箔やアルミ蒸着フィルム等を採用して遮光包材とすることもできる。脱酸素剤としては、水酸化鉄、酸化鉄、炭化鉄などの鉄化合物を有効成分とするもの等を利用できる。その市販品としては、エージレス登録商標;三菱ガス化学製、モデュラン登録商標;日本化薬製およびセキュール登録商標;日本曹達製等が挙げられる。脱酸素剤を上記酸素難透過性の包材で密封することで、脂肪乳剤の酸化によるpHの上昇を抑制し、さらに製剤安定性を高めたプレフィルドシリンジ包装体を提供することができる。<実験1>ポリプロピレン、環状ポリオレフィン又は、ポリエチレンナフタレートのペレットで幅1cm、長さ5cm、厚さ1mmのシートを作成した。ガラス製試験管に1プロポフォール注射液1プロポフォール注マルイシ;丸石製薬10mLと前記のシートを入れ、オートクレーブ滅菌後、60°Cで3週間保存した。試験開始時と3週間保存後に浸漬したシートについて、小型卓上試験機EZTest島津製作所製により曲げ強度を測定した。具体的には、シートの上下端を小型卓上試験機の測定対象物固定部に固定し、5mm/minの速度で20mm降下させたときの抵抗値を曲げ強度として計測したところ、表2に示すように環状ポリオレフィンとポリエチレンナフタレートでは強度劣化が生じ、依然十分な強度を有するものの、材料本来の強度が保てなかった。<実験2>20mLのポリプロピレン製シリンジに1プロポフォール注射液1プロポフォール注マルイシ;丸石製薬20mLを充填し、0.5から3.0μmのパリレンCで被覆したブチルゴムガスケットおよびエラストマーガスケット、被覆していないブチルゴムガスケットおよびエラストマーガスケットで密封し、プレフィルドシリンジを製造した。オートクレーブ滅菌後、ガスケット封止部の漏れを目視で確認した。表3にその結果を示す。表3に示すように、ブチルゴムまたはエラストマーに関わらず、膜厚を2.0μm以上としたとき、オートクレーブ滅菌後に漏れが生じるものが確認された。膜厚を1.5μm以下にすると漏れは生じなかった。<実験3>20mLのポリプロピレン製シリンジに1プロポフォール注射液1プロポフォール注マルイシ;丸石製薬を20mL充填し、パリレンCで被覆したブチルゴムガスケットおよびエラストマーガスケット、被覆していないブチルゴムガスケットおよびエラストマーガスケットで密封し、プレフィルドシリンジを製造した。オートクレーブ滅菌後、酸素難透過性の包材内に脱酸素剤エージレスをプレフィルドシリンジとともに封入し、サンプルを作製した。これを25°Cで18ヶ月間保存し、液体クロマトグラフィーを用いてプロポフォールの含量を算出した。結果を表4に示す。ガスケットにパリレンコートを施すことで、プロポフォールの含量低下を抑えることができた。<実験4>20mLのポリプロピレン製シリンジに1プロポフォール注射液1プロポフォール注マルイシ;丸石製薬20mLを充填し、パリレンCで被覆したブチルゴムガスケットで密封した。オートクレーブ滅菌後、酸素難透過性の包材内に脱酸素剤を封入するサンプルと封入しないサンプルで分別し、25°Cで18ヶ月間保存した。保存後のpHの測定を行った。結果を表5に示す。脱酸素剤を封入しなかったサンプルでは、封入したサンプルと比較して、pHの値が有意に低かったため、脱酸素剤を封入したことで、脂肪乳剤の酸化が抑えられることがわかった。<実験5>実験4を行った際に、液体クロマトグラフィーを用いて、クロマトグラフ上に現れるピークから類縁物質/プロポフォールのピーク面積比を算出した。結果を表6に示す。脱酸素剤を封入したサンプルでは、ピーク面積比に変化が見られなかったのに対し、脱酸素剤を封入しなかったサンプルでは、ピーク面積比が増加した。このことから、脱酸素剤を封入することで、プロポフォールの類縁物質の生成も抑えられることがわかった。